(57)【要約】【課題】  耐久性と応答性を高いレベルで両立し、ゴースト現象が抑制された電子写真感光体を提供する。【解決手段】  電荷輸送物質及び特定の分岐鎖を含む構造を有する特定のポリエステル樹脂を含有する表面層を有することを特徴とする電子写真感光体。【選択図】  なし【特許請求の範囲】
【請求項１】
電荷輸送物質及びポリエステル樹脂を含有する表面層を有する電子写真感光体において、
該ポリエステル樹脂が、一般式（Ｉ）で示される構造及び一般式（ＩＩ）で示される構造を有し、
【化１】
2017215584.tif 000022
（一般式（Ｉ）において、Ｘ１は、２価の基を表す。）
【化２】
2017215584.tif 000023
（一般式（ＩＩ）において、Ｘ２は、単結合、酸素原子、２価のアルキレン基又は２価のシクロアルキレン基を示す。Ｒ１１〜Ｒ１８は、それぞれ独立に水素原子又はアルキル基を示す。）
該一般式（Ｉ）で示される構造が、式（Ｉ−１）で示される構造を有し、
【化３】
2017215584.tif 000024
該一般式（ＩＩ）で示される構造が、一般式（ＩＩ−１）で示される構造を有することを特徴とする電子写真感光体。
【化４】
2017215584.tif 000025
（一般式（ＩＩ−１）において、Ｒ２１は、水素原子、メチル基、エチル基、フェニル基を表す。Ｒ２２は、メチル基、エチル基を表す。Ｒ２３は、炭素数１〜４のアルキル基を示す。Ｒ２４〜Ｒ２７は、それぞれ独立に水素原子又はメチル基を表す。ｍは、括弧内の繰り返し数を示し、０〜３の整数である。）
【請求項２】
前記ポリエステル樹脂中の、前記一般式（ＩＩ）で示される構造に対する、前記一般式（ＩＩ−１）で示される構造の割合が、３０モル％以上である請求項１に記載の電子写真感光体。
【請求項３】
前記ポリエステル樹脂が、前記一般式（ＩＩ）で示される構造として、更に、一般式（ＩＩ−２）で示される構造を有する請求項１又は２に記載の電子写真感光体。
【化５】
2017215584.tif 000026
（一般式（ＩＩ−２）において、Ｒ３１〜Ｒ３４は、それぞれ独立に水素原子又はアルキル基を示す。Ｙ１は、単結合、酸素原子、２価のアルキレン基又は２価のシクロアルキレン基を示す。）
【請求項４】
前記一般式（ＩＩ−２）において、Ｙ１が単結合である請求項３に記載の電子写真感光体。
【請求項５】
請求項１乃至４の何れか１項に記載の電子写真感光体と、帯電手段、現像手段、転写手段及びクリーニング手段からなる群より選択される少なくとも１つの手段とを一体に支持し、電子写真装置本体に着脱自在であることを特徴とするプロセスカートリッジ。
【請求項６】
請求項１乃至４の何れか１項に記載の電子写真感光体、帯電手段、露光手段、現像手段及び転写手段を有することを特徴とする電子写真装置。
【発明の詳細な説明】
【技術分野】
【０００１】
電子写真感光体、プロセスカートリッジ及び電子写真装置に関する。
【背景技術】
【０００２】
電子写真プロセスにおいて、近年、記録速度の高速化や高画質への要望が高まっている。これに対応して、電子写真感光体にも更なる応答性の向上と、ゴースト現象などの画質を低下させる原因の改善が望まれている。電子写真感光体の応答性を高める方法として、高い電荷移動度を有する電荷輸送物質を電荷輸送層に用いる方法が知られている（特許文献１）。
【０００３】
更に、電荷輸送層が表面層である場合には、電気的・機械的外力に対する耐久性も要求される。そこで、優れた機械強度を有するポリエステル樹脂を用いた表面層を有する感光体を用いる方法が検討されている（特許文献２及び３）。特許文献２には、分岐鎖構造を持つポリエステル樹脂を表面層に用いた電子写真感光体が開示されている。特許文献３には、ジフェニルエーテルジカルボン酸を有するポリエステル樹脂を表面層に用いた電子写真感光体が開示されている。何れの電子写真感光体も耐久性が改善することが記載されている。
【先行技術文献】
【特許文献】
【０００４】
【特許文献１】特開２００８−７４７１４号公報
【特許文献２】特許第４２４６６２１号公報
【特許文献３】特開２００６−５３５４９号公報
【発明の概要】
【発明が解決しようとする課題】
【０００５】
しかしながら、本発明者らの検討では、上述した特許文献２や特許文献３に記載の従来のポリエステル樹脂を用いた電子写真感光体は、耐久性は改善しているものの、応答性の向上効果及びゴースト現象の抑制効果は近年求められるレベルには達していなかった。
【０００６】
したがって、本発明の目的は、耐久性と応答性を高いレベルで両立し、ゴースト現象が抑制された電子写真感光体を提供することにある。更に、係る電子写真感光体を用いたプロセスカートリッジ及び電子写真装置を提供することにある。
【課題を解決するための手段】
【０００７】
本発明の電子写真感光体は、電荷輸送物質及びポリエステル樹脂を含有する表面層を有し、該ポリエステル樹脂が、一般式（Ｉ）で示される構造及び一般式（ＩＩ）で示される構造を有し、
【０００８】
【化１】
2017215584.tif 000002
（一般式（Ｉ）において、Ｘ１は、２価の基を表す。）
【０００９】
【化２】
2017215584.tif 000003
（一般式（ＩＩ）において、Ｘ２は、単結合、酸素原子、２価のアルキレン基又は２価のシクロアルキレン基を示す。Ｒ１１〜Ｒ１８は、それぞれ独立に水素原子又はアルキル基を示す。）
【００１０】
該一般式（Ｉ）で示される構造が、式（Ｉ−１）で示される構造を有し、
【００１１】
【化３】
2017215584.tif 000004
【００１２】
該一般式（ＩＩ）で示される構造が、一般式（ＩＩ−１）で示される構造を有することを特徴とする。
【００１３】
【化４】
2017215584.tif 000005
【００１４】
（一般式（ＩＩ−１）において、Ｒ２１は、水素原子、メチル基、エチル基、フェニル基を表す。Ｒ２２は、メチル基、エチル基を表す。Ｒ２３は、炭素数１〜４のアルキル基を示す。Ｒ２４〜Ｒ２７は、それぞれ独立に水素原子又はメチル基を表す。ｍは、括弧内の繰り返し数を示し、０〜３の整数である。）
【００１５】
また、本発明のプロセスカートリッジは、上述の電子写真感光体と、帯電手段、現像手段、転写手段及びクリーニング手段からなる群より選択される少なくとも１つの手段とを一体に支持し、電子写真装置本体に着脱自在であることを特徴とする。
【００１６】
また、本発明の電子写真装置は、上述の電子写真感光体、帯電手段、露光手段、現像手段及び転写手段を有することを特徴とする。
【発明の効果】
【００１７】
本発明によれば、耐久性と応答性を高いレベルで両立し、ゴースト現象が抑制された電子写真感光体、係る電子写真感光体を用いたプロセスカートリッジ及び電子写真装置を提供することが可能である。
【図面の簡単な説明】
【００１８】
【図１】プロセスカートリッジを備えた電子写真装置の概略構成の一例を示す図である。
【図２】電荷移動度評価における電子写真感光体表面の電位推移を示す図である。
【図３】実施例で用いたゴースト現象評価用の画像を示す図である。
【図４】図３中における「１ドット桂馬パターンのハーフトーン画像」を示す図である。
【発明を実施するための形態】
【００１９】
本発明は、電荷輸送物質及びポリエステル樹脂を含有する表面層を有する電子写真感光体である。そして、該ポリエステル樹脂が、式（Ｉ−１）で示される構造を有する一般式（Ｉ）で示される構造と、一般式（ＩＩ−１）で示される構造を有する一般式（ＩＩ）で示される構造と、を有することを特徴とする。
【００２０】
【化５】
2017215584.tif 000006
【００２１】
一般式（Ｉ）において、Ｘ１は２価の基を示す。２価の基としては、フェニレン基、ビフェニレン基、ナフチレン基、アルキレン基、シクロアルキレン基、２つのｐ−フェニレン基が酸素原子を介して結合した２価の基（−Ｐｈ−Ｏ−Ｐｈ−）が挙げられる。
【００２２】
【化６】
2017215584.tif 000007
【００２３】
一般式（ＩＩ）において、Ｘ２は、単結合、酸素原子、２価のアルキレン基又は２価のシクロアルキレン基を示す。Ｒ１１〜Ｒ１８は、それぞれ独立に水素原子又はアルキル基を示す。
【００２４】
【化７】
2017215584.tif 000008
【００２５】
【化８】
2017215584.tif 000009
【００２６】
一般式（ＩＩ−１）において、Ｒ２１は、水素原子、メチル基、エチル基、フェニル基を表す。Ｒ２２は、メチル基、エチル基を表す。Ｒ２３は、炭素数１〜４のアルキル基を示す。Ｒ２４〜Ｒ２７は、それぞれ独立に水素原子又はメチル基を表す。ｍは、括弧内の繰り返し数を示し、０〜３の整数である。
【００２７】
尚、一般式（Ｉ）で示される構造はジカルボン酸化合物に由来する構造であり、一般式（ＩＩ）で示される構造はビスフェノール化合物（２個のヒドロキシフェニル基を有する化合物）に由来する構造である。これらの構造は、それぞれ由来する化合物同士が反応することによりエステル結合を形成し、以下のような構造単位となっている。
【００２８】
【化９】
2017215584.tif 000010
【００２９】
電荷輸送物質を含有する表面層に、上記のポリエステル樹脂を用いた場合に、耐久性と応答性を高いレベルで両立し、ゴースト現象が抑制される理由について、本発明者らは以下のように推測している。
【００３０】
高い耐久性を得るためには、フェニレン基のようなスタッキング性、剛直性が高い材料を表面層に用いることが良いと考えていた。しかしながら、スタッキング性、剛直性の高い構造のみでは、電荷輸送物質を用いた際に樹脂のスタッキング性と剛直性によって、電荷輸送物質の動きが抑制されていたのではないかと推測している。
【００３１】
そこで、樹脂鎖中に一般式（ＩＩ−１）で表わされるような嵩高い分岐鎖構造を導入することで電荷移動度向上を試みたが、分岐鎖構造を導入するだけでは、目的である高い耐久性と応答性を両立することができなかった。
【００３２】
本願において、同一樹脂鎖中に式（Ｉ−１）で示される構造及び一般式（ＩＩ−１）で示される構造を導入することで、嵩高さを有する部位、剛直性及びフレキシブル性を
両立させた構造を有する樹脂になり、耐久性と応答性を高いレベルで両立することが出来たと考えている。また、ゴースト現象が抑制されたことに関しては、電荷移動度の向上だけではなく、電荷滞留が抑制されていることが考えられる。
（Ｉ−１）で表わされる構造は、剛直性の高いベンゼン環がエーテル基を介して結合しているジフェニルエーテル構造により、高いフレキシブル性を有していると考えられる。
【００３３】
本発明のポリエステル樹脂は、一般式（Ｉ）で示される構造として式（Ｉ−１）で示される構造を有することで本発明の効果が得られる。さらには、前記一般式（Ｉ）で示される構造に占める、前記式（Ｉ−１）で示される構造の割合が、一般式（Ｉ）中、３０モル％以上であると、電子写真感光体の応答性を示す指標である電荷移動度が高くなるため好ましい。
【００３４】
また、ポリエステル樹脂が更に、式（Ｉ−１）で示される構造以外の一般式（Ｉ）で示される構造を有してもよい。具体的には、テレフタル酸、イソフタル酸、ビフェニルジカルボン酸、脂肪族ジカルボン酸、ナフタレンジカルボン酸などのカルボン酸に由来する構造が挙げられる。具体的には、以下に上げる構造例等があげられる。
【００３５】
【化１０】
2017215584.tif 000011
【００３６】
中でも、式（Ｉ−２）で表わされるテレフタル酸構造と共重合させることが、電荷移動度を高く保つ点で好ましい。その共重合形態は、ブロック共重合、ランダム共重合、交互共重合などの何れの形態であってもよい。
【００３７】
以下、一般式（ＩＩ−１）で示される構造の具体例を以下に示す。
【００３８】
【化１１】
2017215584.tif 000012
【００３９】
中でも式（ＩＩ−１−１）で示される構造が高い耐久性と電荷移動度を両立し、ゴースト現象を抑制させる点で好ましい。
【００４０】
ポリエステル樹脂中の、前記一般式（ＩＩ）で示される構造に対する、前記一般式（ＩＩ−１）で示される構造の割合が、３０モル％以上であることが高い電荷移動度を得る点で好ましい。更には、４０モル％以上であること、８０モル％以下であることが、高い耐久性と電荷移動度を両立し、ゴースト現象を抑制させる点で好ましい。
【００４１】
また、ポリエステル樹脂が、一般式（ＩＩ）で示される構造として、更に、一般式（ＩＩ−２）で示される構造を有することが好ましい。即ち、一般式（ＩＩ）で示される構造として、一般式（ＩＩ−１）で示される構造と、一般式（ＩＩ−２）で示される構造とを有することが好ましい。
【００４２】
【化１２】
2017215584.tif 000013
【００４３】
一般式（ＩＩ−２）において、Ｒ３１〜Ｒ３４は、それぞれ独立に水素原子又はアルキル基を示す。Ｙ１は、単結合、酸素原子、２価のアルキレン基又は２価のシクロアルキレン基を示す。
一般式（ＩＩ−２）で示される構造の具体例を以下に示す。
【００４４】
【化１３】
2017215584.tif 000014
【００４５】
【化１４】
2017215584.tif 000015
【００４６】
本発明においては、一般式（ＩＩ−２）において、Ｙ１が単結合であることが好ましい。即ち、式（ＩＩ−２−１５）、（ＩＩ−２−１６）、（ＩＩ−２−１７）、（ＩＩ−２−１８）で示される構造を有することが高い耐久性を得る点で好ましい。特には、式（ＩＩ−２−１７）の構造を有することが、耐久性と応答性を高いレベルで両立し、ゴースト現象が抑制する点で好ましい。その共重合形態は、ブロック共重合、ランダム共重合、交互共重合などの何れの形態であってもよいが、ランダム共重合が高い応答性を得る点で特に好ましい。
【００４７】
また、ポリエステル樹脂中の、一般式（ＩＩ）で示される構造に対する、一般式（ＩＩ−１）で示される構造の割合が、３０モル％以上６０モル％以下であり、かつ、式（ＩＩ−２−１６）で示される構造の割合が、３０モル％以上６０モル％以下であることがより好ましい。係る条件を満足することで、電荷移動度と耐久性を特に高いレベルで両立することができる。
【００４８】
表面層は、結着樹脂として、上記ポリエステル樹脂以外にも、その他の樹脂を用いてもよい。ポリカーボネート樹脂、ポリメタクリル酸エステル樹脂、ポリサルホン樹脂、ポリスチレン樹脂などが挙げられる。その他の樹脂は、複数種類をブレンドしても、共重合させてもよい。その他の樹脂を用いる場合は、全ての結着樹脂の全質量に対する、本発明におけるポリエステル樹脂の質量が、５０質量％以上であることが好ましい。
【００４９】
結着樹脂の重量平均分子量は、６０，０００以上２００，０００以下が好ましく、８０，０００以上１５０，０００以下がより好ましい。このとき、樹脂の重量平均分子量は、特開２００７−７９５５５号公報に記載の方法により測定されたポリスチレン換算の重量平均分子量である。
【００５０】
［電子写真感光体］
本発明の電子写真感光体は、電荷輸送物質を含有する表面層を有する。更に、支持体や、感光層を有することが好ましい。電子写真感光体の感光層は、主に、（１）積層型感光層と、（２）単層型感光層とに分類される。（１）積層型感光層は、電荷発生物質を含有する電荷発生層と、電荷輸送物質を含有する電荷輸送層とを有する。（２）単層型感光層は、電荷発生物質と電荷輸送物質を共に含有する感光層を有する。本発明においては、（１）積層型感光層の場合は、電荷輸送物質を含有する表面層が電荷輸送層となり、（２）単層型感光層の場合は、電荷輸送物質を含有する表面層が感光層となる。以下、各層について説明する。
【００５１】
電子写真感光体を製造する方法としては、後述する各層の塗布液を調製し、所望の層の順番に塗布して、乾燥させる方法が挙げられる。このとき、塗布液の塗布方法としては、浸漬塗布法、スプレーコーティング法、カーテンコーティング法、スピンコーティング法などが挙げられる。これらの中でも、効率性及び生産性の観点から、浸漬塗布法が好ましい。
【００５２】
＜支持体＞
本発明において、電子写真感光体は支持体を有することが好ましい。支持体は、導電性を有する導電性支持体であることが好ましい。導電性支持体としては、例えば、アルミニウム、鉄、ニッケル、銅、金などの金属又は合金で形成される支持体や、ポリエステル樹脂、ポリカーボネート樹脂、ポリイミド樹脂、ガラスなどの絶縁性支持体上に、アルミニウム、クロム、銀、金などの金属の薄膜；酸化インジウム、酸化スズ、酸化亜鉛などの導電性材料の薄膜；銀ナノワイヤーを加えた導電性インクの薄膜を形成した支持体が挙げられる。
【００５３】
支持体の表面には、電気的特性の改善や干渉縞の抑制のため、陽極酸化などの電気化学的な処理や、湿式ホーニング処理、ブラスト処理、切削処理などを施してもよい。
【００５４】
支持体の形状としては円筒状、ベルト状、フィルム状などが挙げられる。
【００５５】
＜導電層＞
本発明において、支持体の上に導電層を設けてもよい。導電層の平均膜厚は、０．２μｍ以上４０μｍ以下であることが好ましく、１μｍ以上３５μｍ以下であることがより好ましく、５μｍ以上３０μｍ以下であることが特に好ましい。
【００５６】
導電層は、金属酸化物粒子や結着樹脂を含有することが好ましい。金属酸化物粒子としては、例えば、酸化亜鉛、鉛白、酸化アルミニウム、酸化インジウム、酸化ケイ素、酸化ジルコニウム、酸化スズ、酸化チタン、酸化マグネシウム、酸化アンチモン、酸化ビスマス、スズをドープした酸化インジウム、アンチモンやタンタルをドープした酸化スズ、酸化ジルコニウムなどの粒子が挙げられる。これらの中でも、酸化亜鉛、酸化チタン、酸化スズの粒子が好ましい。金属酸化物粒子の個数平均粒子径は、局所的な導電路が形成されることによる黒点の発生を抑制するために、３０〜４５０ｎｍであることが好ましく、３０〜２５０ｎｍであることがより好ましい。
【００５７】
結着樹脂としては、例えば、ポリエステル樹脂、ポリカーボネート樹脂、ポリビニルブチラール樹脂、アクリル樹脂、シリコーン樹脂、エポキシ樹脂、メラミン樹脂、ウレタン樹脂、フェノール樹脂、アルキッド樹脂が挙げられる。
【００５８】
導電層は、導電層用塗布液を調製し、これを支持体に塗布することで形成することができる。導電層用塗布液は、金属酸化物粒子や結着樹脂と共に、溶剤を含有することが好ましい。係る溶剤としては、アルコール系溶剤、スルホキシド系溶剤、ケトン系溶剤、エーテル系溶剤、エステル系溶剤又は芳香族炭化水素溶剤などが挙げられる。導電層用塗布液中で金属酸化物粒子を分散させるための分散方法としては、ペイントシェーカー、サンドミル、ボールミル、液衝突型高速分散機を用いた方法が挙げられる。また、金属酸化物粒子の分散性を向上させるために、金属酸化物粒子の表面をシランカップリング剤などで処理してもよい。更に、導電層の抵抗を制御するために、金属酸化物粒子に別の金属又は金属酸化物をドープしてもよい。
【００５９】
＜下引き層＞
本発明において、支持体又は導電層の上に、下引き層を設けてもよい。下引き層を設けることで、バリア機能と接着機能が高まる。下引き層の平均膜厚は、０．０５μｍ以上４０μｍ以下であることが好ましく、０．０５μｍ以上７μｍ以下であることがより好ましく、０．１μｍ以上２μｍ以下であることが特に好ましい。
【００６０】
電荷発生層で発生した電荷が滞留しないようにするため、下引き層は、電子輸送物質と、結着樹脂を含有することが好ましい。係る構成により、電荷発生層で発生した電荷のうち、電子を支持体にまで輸送することができるので、電荷輸送層の電荷輸送能が向上しても電荷発生層中での電荷の失活、トラップの増加を抑制できる。よって、初期の電気特性及び繰り返し使用時における電気特性が向上する。
【００６１】
電子輸送物質としては、例えば、キノン化合物、イミド化合物、ベンズイミダゾール化合物、シクロペンタジエニリデン化合物、フルオレノン化合物、キサントン系化合物、ベンゾフェノン系化合物、シアノビニル系化合物、ナフチルイミド化合物、ペリレンイミド化合物が挙げられる。電子輸送物質は、ヒドロキシ基、チオール基、アミノ基、カルボキシル基、メトキシ基などの重合性官能基を有することが好ましい。
【００６２】
結着樹脂としては、例えば、ポリアクリル酸類、メチルセルロース、エチルセルロース、ポリアミド樹脂、ポリイミド樹脂、ポリアミドイミド樹脂、ポリアミド酸樹脂、ウレタン樹脂、メラミン樹脂、エポキシ樹脂が挙げられる。また、アセタール樹脂やアルキッド樹脂の如き重合性官能基を有する熱可塑性樹脂と、イソシアネート化合物の如き重合性官能基を有するモノマーとを熱重合（硬化）させた架橋構造を持ったポリマーであってもよい。
【００６３】
下引き層は、結着樹脂を含有する下引き層用塗布液の塗膜を形成し、この塗膜を乾燥させることで得られる。
【００６４】
＜感光層＞
（１）積層型感光層
積層型感光層である場合、電子写真感光体は、電荷発生物質を含有する電荷発生層と、電荷輸送物質と、一般式（Ｉ）で示される構造及び一般式（ＩＩ）で示される構造を有するポリエステル樹脂を含有する電荷輸送層とを有する。
【００６５】
（１−１）電荷発生層
電荷発生層の平均膜厚は、０．０５μｍ以上５μｍ以下であることが好ましく、０．０５μｍ以上１μｍ以下であることがより好ましく、０．１μｍ以上０．３μｍ以下であることが特に好ましい。
【００６６】
電荷発生物質としては、アゾ顔料、ペリレン顔料、アントラキノン誘導体、アントアントロン誘導体、ジベンズピレンキノン誘導体、ピラントロン誘導体、ビオラントロン誘導体、イソビオラントロン誘導体、インジゴ誘導体、チオインジゴ誘導体、フタロシアニン顔料、ビスベンズイミダゾール誘導体が挙げられる。これらの中でも、アゾ顔料又はフタロシアニン顔料が好ましい。フタロシアニン顔料の中でも、オキシチタニウムフタロシアニン、クロロガリウムフタロシアニン、ヒドロキシガリウムフタロシアニンが好ましい。
【００６７】
電荷発生層に用いられる結着樹脂としては、スチレン、酢酸ビニル、塩化ビニル、アクリル酸エステル、メタクリル酸エステル、フッ化ビニリデン、トリフルオロエチレンの如きビニル化合物の重合体及び共重合体や、ポリビニルアルコール樹脂、ポリビニルアセタール樹脂、ポリカーボネート樹脂、ポリエステル樹脂、ポリスルホン樹脂、ポリフェニレンオキサイド樹脂、ポリウレタン樹脂、セルロース樹脂、フェノール樹脂、メラミン樹脂、ケイ素樹脂、エポキシ樹脂が挙げられる。これらの中でも、ポリエステル樹脂、ポリカーボネート樹脂、ポリビニルアセタール樹脂が好ましく、特に、ポリビニルアセタール樹脂がより好ましい。
【００６８】
電荷発生層中の電荷発生物質の含有量は、電荷発生層の全質量に対して、３０質量％以上９０質量％以下であることが好ましく、５０質量％以上８０質量％以下であることがより好ましい。
【００６９】
電荷発生層において、電荷発生物質と結着樹脂との質量比率（電荷発生物質／結着樹脂）は、１０／１〜１／１０の範囲であることが好ましく、５／１〜１／５の範囲であることがより好ましい。
【００７０】
電荷発生層は、電荷発生物質及び結着樹脂を溶剤に混合させることによって調製された電荷発生層用塗布液の塗膜を形成し、この塗膜を乾燥させることで形成することができる。電荷発生層用塗布液に用いられる溶剤は、アルコール系溶剤、スルホキシド系溶剤、ケトン系溶剤、エーテル系溶剤、エステル系溶剤又は芳香族炭化水素溶剤が挙げられる。
【００７１】
（１−２）電荷輸送層
電荷輸送層の膜厚は、５μｍ以上５０μｍ以下であることが好ましく、１０μｍ以上３５μｍ以下であることがより好ましい。
【００７２】
電荷輸送物質としては、例えば、多環芳香族化合物、複素環化合物、ヒドラゾン化合物、スチリル化合物、エナミン化合物、ベンジジン化合物、トリアリールアミン化合物、又はトリフェニルアミンが挙げられる。また、電荷輸送物質としては、これらの化合物から誘導される基を主鎖又は側鎖に有するポリマーも挙げられる。これらの中でも、トリアリールアミン化合物又はベンジジン化合物が、繰り返し使用時の電位安定性点で好ましい。また、電荷輸送物質は複数の種類を共に含有させてもよい。以下、電荷輸送物質の具体例を示す。
【００７３】
【化１５】
2017215584.tif 000016
【００７４】
電荷輸送層に用いられる結着樹脂としては、例えば、ポリエステル、アクリル樹脂、フェノキシ樹脂、ポリカーボネート、ポリスチレン、ポリビニルアセテート、ポリサルホン、ポリアリレート、塩化ビニリデン、アクリロニトリル共重合体が挙げられる。これらの中でも、ポリカーボネート、ポリアリレートが好ましい。
【００７５】
電荷輸送層中の電荷輸送物質の含有量は、電荷輸送層の全質量に対して、２０質量％以上８０質量％以下であることが好ましく、３０質量％以上６０質量％以下であることがより好ましい。
【００７６】
電荷輸送層は、電荷輸送物質及び結着樹脂を溶剤に溶解させて調製された電荷輸送層用塗布液の塗膜を形成し、この塗膜を乾燥させることで形成することができる。電荷輸送層を形成するための塗布液に用いられる溶剤は、アルコール系溶剤、スルホキシド系溶剤、ケトン系溶剤、エーテル系溶剤、エステル系溶剤又は芳香族炭化水素溶剤が挙げられる。
【００７７】
（２）単層型感光層
単層型感光層である場合、感光層は、電荷発生物質と、電荷輸送物質と、一般式（Ｉ）で示される構造及び一般式（ＩＩ）で示される構造を有するポリエステル樹脂を含有する。感光層は、電荷発生物質、電荷輸送物質及び結着樹脂を溶剤に混合して調製された感光層用塗布液の塗膜を形成し、この塗膜を乾燥させることで形成することができる。電荷輸送物質及び結着樹脂としては、上記「（１）積層型感光層」における材料の例示と同様である。
【００７８】
＜保護層＞
表面層の上に、本発明の効果を奏する範囲で、保護層を有してもよい。保護層は、導電性粒子又は電荷輸送物質と、結着樹脂と、を含有することが好ましい。更に、保護層には、潤滑剤などの添加剤を含有してもよい。また、保護層の結着樹脂自体に導電性や電荷輸送性を有させてもよい。尚、その場合、保護層には、別途、導電性粒子や電荷輸送物質を含有させなくてもよい。また、保護層の結着樹脂は、熱可塑性樹脂でもよいし、熱、光、放射線（電子線など）により硬化させてなる硬化性樹脂であってもよい。
【００７９】
［プロセスカートリッジ、電子写真装置］
本発明のプロセスカートリッジは、これまで述べてきた電子写真感光体と、帯電手段、現像手段、転写手段及びクリーニング手段からなる群より選択される少なくとも１つの手段とを一体に支持し、電子写真装置本体に着脱自在であることを特徴とする。
【００８０】
また、本発明の電子写真装置は、これまで述べてきた電子写真感光体、帯電手段、露光手段、現像手段及び転写手段を有することを特徴とする。
【００８１】
図１に、電子写真感光体を備えたプロセスカートリッジを有する電子写真装置の概略構成の一例を示す。
【００８２】
図１において、円筒状の電子写真感光体１は、軸２を中心に矢印方向に所定の周速度で回転駆動される。回転駆動される電子写真感光体１の表面（周面）は、帯電手段３（一次帯電手段：帯電ローラーなど）により、正又は負の所定電位に均一に帯電される。次いで、スリット露光やレーザービーム走査露光などの露光手段（不図示）からの露光（画像露光）４を受ける。こうして電子写真感光体１の表面に、目的の画像に対応した静電潜像が順次形成されていく。
【００８３】
電子写真感光体１の表面に形成された静電潜像は、次いで現像手段５の現像剤に含まれるトナーにより現像されて電子写真感光体１にトナー像を形成する。次いで、電子写真感光体１の表面のトナー像が、転写手段（転写ローラーなど）６からの転写バイアスによって、転写材（紙など）Ｐに順次転写されていく。電子写真感光体１の表面のトナー像は、中間転写体を介して転写材（紙など）へ転写しても良い。なお、転写材Ｐは、転写材供給手段（不図示）から電子写真感光体１と転写手段６との間（当接部）に電子写真感光体１の回転と同期して取り出されて給送される。
【００８４】
トナー像が転写された転写材Ｐは、電子写真感光体１の表面から分離されて定着手段８へ導入されてトナー像が定着されることにより画像形成物（プリント、コピー）として装置外へ排出される。
【００８５】
トナー像の転写後の電子写真感光体１の表面は、クリーニング手段（クリーニングブレードなど）７によって転写残りの現像剤（トナー）が電子写真感光体１の表面から除去される。次いで、前露光手段（不図示）からの前露光（不図示）により除電処理された後、繰り返し画像形成に使用される。なお、図１に示すように、帯電手段３が帯電ローラーの如き接触帯電手段である場合は、前露光は必ずしも必要ではない。
【００８６】
上記の電子写真感光体１、帯電手段３、現像手段５、転写手段６及びクリーニング手段７などの構成要素のうち、複数のものを選択して容器に納めてプロセスカートリッジとして一体に結合して構成してもよい。そして、このプロセスカートリッジを複写機やレーザービームプリンターの如き電子写真装置本体に対して着脱自在に構成してもよい。図１では、電子写真感光体１と、帯電手段３、現像手段５及びクリーニング手段７とを一体に支持してカートリッジ化している。そして、電子写真装置本体のレールなどの案内手段１０を用いて電子写真装置本体に着脱自在なプロセスカートリッジ９としている。
【実施例】
【００８７】
以下、実施例及び比較例を用いて本発明を更に詳細に説明する。本発明は、その要旨を超えない限り、下記の実施例によって何ら限定されるものではない。尚、以下の実施例の記載において、「部」とあるのは特に断りのない限り質量基準である。
【００８８】
＜ポリエステル樹脂の合成＞
（合成例１：ポリエステル樹脂Ａの合成）
下記式で示されるジカルボン酸ハライド４２．２ｇ
【００８９】
【化１６】
2017215584.tif 000017
【００９０】
をジクロロメタンに溶解させ、酸ハロゲン化物溶液を調製した。また、別途、下記式で示されるジオール３８．７ｇ
【００９１】
【化１７】
2017215584.tif 000018
【００９２】
を１０％水酸化ナトリウム水溶液に溶解させ、重合触媒としてトリブチルベンジルアンモニウムクロライドを添加して攪拌し、ジオール化合物溶液を調製した。
【００９３】
次に、上記酸ハロゲン化物溶液を上記ジオール化合物溶液に攪拌しながら加え、重合を開始した。重合は、反応温度を２５℃以下に保ち、攪拌しながら、３時間行った。重合反応中に重合調整剤として、ｐ−ターシャルブチルフェノールを加えた。その後、酢酸の添加により重合反応を終了させ、水相が中性になるまで水での洗浄を繰り返した。洗浄後、ジクロロメタン溶液を攪拌下のメタノールに滴下して、重合物を沈殿させ、この重合物を真空乾燥させてポリエステル樹脂Ａ６５．８ｇを得た。得られたポリエステル樹脂Ａは、式（Ｉ−１）で示される構造と、式（ＩＩ−１−１）で示される構造を有するポリエステル樹脂であった。また、得られたポリエステル樹脂Ａの重量平均分子量は１２０，０００であった。
【００９４】
（合成例２〜２２）
（合成例１）と同様にして、表１に示すポリエステル樹脂Ｂ〜Ｐ、ＣＥ−１〜ＣＥ−５を製造した。
【００９５】
【表１】
2017215584.tif 000019
【００９６】
表１において、樹脂の重量平均分子量は、ポリエステル樹脂のポリスチレン換算重量平均分子量（Ｍｗ）を示す。
【００９７】
表面層中のポリエステル樹脂に含有される構造の比率は、一般的な分析手法で解析可能である。また、表面層中の全樹脂の全質量に対する本発明のポリエステル樹脂の含有率は、一般的な分析手法で解析可能である。以下に、分析手法の例を示す。
【００９８】
まず、電子写真感光体の表面層を溶剤で溶解させる。その後、サイズ排除クロマトグラフィーや高速液体クロマトグラフィーなどの各組成成分を分離回収可能な分取装置で、表面層に含有される種々の材料を分取する。分取されたポリエステル樹脂を核磁気共鳴スペクトル分析や質量分析をおこない、構造の繰り返し数やモル比率を算出する。
【００９９】
あるいは、アルカリ存在下などで加水分解させ、カルボン酸部分とビスフェノール部分に分解する。得られたビスフェノール部分に対し、核磁気共鳴スペクトル分析や質量分析をおこない、構造の繰り返し数やモル比率を算出する。
【０１００】
＜電子写真感光体の製造＞
（実施例１）
直径２４ｍｍ、長さ２５７ｍｍのアルミニウムシリンダーを支持体（導電性支持体）とした。
【０１０１】
次に、
・金属酸化物粒子として酸素欠損型酸化スズ（ＳｎＯ２）が被覆されている酸化チタン（ＴｉＯ２）粒子  ２１４部
・結着材料としてフェノール樹脂（フェノール樹脂のモノマー／オリゴマー）  １３２部
（商品名：プライオーフェンＪ−３２５、ＤＩＣ製、樹脂固形分：６０質量％）
・溶剤として１−メトキシ−２−プロパノール  ９８部
を、直径０．８ｍｍのガラスビーズ４５０部を用いたサンドミルに入れ、回転数：２０００ｒｐｍ、分散処理時間：４．５時間、冷却水の設定温度：１８℃の条件で分散処理を行い、分散液を得た。この分散液からメッシュ（目開き：１５０μｍ）でガラスビーズを取り除いた。
【０１０２】
表面粗し付与材としてのシリコーン樹脂粒子：トスパール１２０（モメンティブ・パフォーマンス・マテリアルズ・ジャパン合同会社製、平均粒径２μｍ）を分散液に添加した。このときのシリコーン樹脂粒子の添加量は、ガラスビーズを取り除いた後の分散液中の金属酸化物粒子と結着材料の合計質量に対して１０質量％になるようにした。また、分散液中の金属酸化物粒子と結着材料の合計質量に対して０．０１質量％になるように、レベリング剤としてのシリコーンオイル：ＳＨ２８ＰＡ（東レ・ダウコーニング製）を分散液に添加して撹拌することによって、導電層用塗布液を調製した。
【０１０３】
この導電層用塗布液を前記支持体上に浸漬塗布し、得られた塗膜を３０分間１５０℃で乾燥、熱硬化させることによって、膜厚が３０μｍの導電層を形成した。
【０１０４】
次に、Ｎ−メトキシメチル化６−ナイロン樹脂：トレジンＥＦ−３０Ｔ（ナガセケムテックス製）１５部と共重合ナイロン樹脂：アミランＣＭ８０００（東レ製）５部をメタノール２２０部と１−ブタノール１１０部の混合溶剤に溶解し下引き層用塗布液を調製した。この下引き層用塗布液を導電層上に浸漬塗布して塗膜を形成し、得られた塗膜を１０分間温度１００℃で乾燥することによって、膜厚０．６５μｍの下引き層を形成した。
【０１０５】
次に、ポリビニルブチラール（商品名：エスレックＢＸ−１、積水化学工業製）２部をシクロヘキサノン１００部に溶解させた。この溶液に、ＣｕＫα特性Ｘ線回折におけるブラッグ角２θ±０．２°の７．４°及び２８．１°に強いピークを有する結晶形のヒドロキシガリウムフタロシアニン結晶（電荷発生物質）４部を加えた。これを、直径１ｍｍのガラスビーズを用いたサンドミルに入れ、２３±３℃の雰囲気下で１時間分散処理した。分散処理後、これに酢酸エチル１００部を加えることによって、電荷発生層用塗布液を調製した。この電荷発生層用塗布液を上記下引き層上に浸漬塗布し、得られた塗膜を１０分間９０℃で乾燥させることによって、膜厚が０．２０μｍの電荷発生層を形成した。
【０１０６】
次に、式（ＣＴＭ−７）で示される化合物（電荷輸送物質）５部、及び合成例１で合成したポリエステル樹脂（Ａ）１０部を、ジメトキシメタン３３部及びシクロペンタノン４９部の混合溶液に溶解させ、電荷輸送層用塗布液を調製した。
【０１０７】
この電荷輸送層用塗布液を上記電荷発生層上に浸漬塗布して塗膜を形成し、得られた塗膜を１３０℃で３０分間乾燥させることによって、膜厚が２３μｍの電荷輸送層（表面層）を形成した。
【０１０８】
このようにして、支持体、導電層、下引き層、電荷発生層及び電荷輸送層をこの順に有する電子写真感光体を製造した。
【０１０９】
次に製造した電子写真感光体の評価について説明する。
【０１１０】
（実施例２〜３１）
実施例１において、ポリエステル樹脂及び電荷輸送物質を表２に示すように変更した以外は、実施例１と同様にして電子写真感光体を製造した。
【０１１１】
（実施例３２）
実施例１において、下引き層を以下のように変更した以外は、実施例１と同様にして感光体を製造した。電荷輸送物質として、下記式で示される化合物８．５部、
【０１１２】
【化１９】
2017215584.tif 000020
【０１１３】
ブロックされたイソシアネート化合物（商品名：ＳＢＮ−７０Ｄ、旭化成ケミカルズ製）１５部、樹脂として、ポリビニルアルコール樹脂（商品名：ＫＳ−５Ｚ、積水化学工業製）０．９７部、触媒としてヘキサン酸亜鉛（ＩＩ）（商品名：ヘキサン酸亜鉛（ＩＩ）、三津和化学薬品製）０．１５部とを、１−メトキシ−２−プロパノール８８部とテトラヒドロフラン８８部の混合溶媒に溶解し、中間層用塗布液を調製した。この中間層用塗布液を導電層上に浸漬塗布し、得られた塗膜を２０分間１７０℃で加熱し、硬化（重合）させることによって、導電層上に膜厚が０．７μｍの中間層を形成した。
【０１１４】
（比較例１〜１０）
実施例１において、ポリエステル樹脂及び電荷輸送物質を表２に示すように変更した以外は、実施例１と同様にして電子写真感光体を製造した。
【０１１５】
（比較例１１）
実施例１において、ポリエステル樹脂をポリエステル樹脂（ＣＥ−２）５部、ポリエステル樹脂（ＣＥ−３）５部に変更した以外は、実施例１と同様に電子写真感光体を製造した。
【０１１６】
［評価］
＜電荷移動度の評価＞
電荷移動度は、湾曲ＮＥＳＡガラスを用いた直接電圧印加方式の電子写真感光体測定装置を用いて測定した。
【０１１７】
具体的には、まず、暗所にて、ＮＥＳＡガラスに電子写真感光体の表面を密着させた。その後、ＮＥＳＡガラスに電圧を印加し、電子写真感光体の表面の電位が所定の電位（Ｖｄ：−７００Ｖ）になるように電子写真感光体を帯電した。帯電を０．５秒保持した後、ＮＥＳＡガラスに印加している電圧を切り、直後に露光を行った。露光量は、露光後０．１秒後の表面電位（Ｖｌ）が−５００Ｖになるように調節した。
【０１１８】
この評価における電子写真感光体表面の電位推移を図２に示す。図２のグラフから、露光直後の電位推移が直線である時間を算出し、電荷輸送時間Ｔとした。この電荷輸送時間Ｔと、電荷輸送層の膜厚ｄ、測定の最初に設定したＶｄを用いて、電荷移動度μ（ｃｍ２／Ｖｓ）は式“μ＝ｄ２／（Ｖｄ・Ｔ）”にて算出される。
【０１１９】
＜耐久性の評価＞
評価装置としては、ヒューレットパッカード社製レーザープリンター（Ｃｏｌｏｒ  ＬａｓｅＪｅｔ  Ｅｎｔｅｒｐｒｉｓｅ  Ｍ５５２改造機）（毎分３３枚機）を使用した。評価は温度１５℃、湿度１０％ＲＨ環境下で行った。Ａ４サイズの普通紙を用いて１枚画像出力を行うごとに１度停止する間欠モードにて画像出力を行い、５，０００枚の画像出力後、電子写真感光体中央部の表面の初期からの電荷輸送層の膜厚の減少量について評価を行った。その際の膜厚の測定は、フィッシャー製膜厚測定機フィッシャーＭＭＳ渦電流法プローブＥＡＷ３．３で行った。尚、電荷輸送層の膜厚の減少量は、５，０００枚の画像出力後の膜厚の減少量を１，０００枚あたりに換算した値で評価する。
【０１２０】
＜ゴースト現象抑制効果の評価＞
上記、レーザープリンターの除電光を発光させないように設定し、ブラック色用のプロセスカートリッジに、製造した電子写真感光体を装着して、そのプロセスカートリッジをブラックのプロセスカートリッジのステーションに装着し、画像を出力した。
【０１２１】
評価は温度２３℃、湿度５０％ＲＨ環境下で行った。まず、Ａ４サイズの普通紙で、５，０００枚のフルカラー画像（各色印字率１％の文字画像）の出力を行い、その後、ベタ白画像１枚、ゴースト現象評価用画像５枚、ベタ黒画像１枚、ゴースト現象評価用画像５枚の順に連続して画像出力を行った。
【０１２２】
ゴースト現象評価用画像は、図３に示すように、画像の先頭部に「白画像」中に四角の「ベタ画像」を出した後、図４に示す「１ドット桂馬パターンのハーフトーン画像」を作成したものである。なお、図３中、「ゴースト」部は、「ベタ画像」に起因するゴースト現象が出現し得る部分である。
【０１２３】
ゴースト現象の評価は、１ドット桂馬パターンのハーフトーン画像の画像濃度と、ゴースト部の画像濃度との濃度差を測定することで行った。分光濃度計（商品名：Ｘ−Ｒｉｔｅ５０４／５０８、Ｘ−Ｒｉｔｅ製）で、１枚のゴースト現象評価用画像中で濃度差を１０点測定した。この操作をゴースト現象評価用画像１０枚すべてで行い、合計１００点の平均を算出し、マクベス濃度差を評価した。
【０１２４】
【表２】
2017215584.tif 000021
【符号の説明】
【０１２５】
１  電子写真感光体
２  軸
３  帯電手段
４  露光光
５  現像手段
６  転写手段
８  定着手段
９  プロセスカートリッジ
１０  案内手段
Ｐ  転写材
１０１  支持体
１０２  下引き層
１０３  電荷発生層
１０４  電荷輸送層
【図１】
2017215584.tif 000027
【図２】
2017215584.tif 000028
【図３】
2017215584.tif 000029
【図４】
2017215584.tif 000030